"放電中に電気化学的に酸化されてナトリウムイオンを放出するとともに、再充電中に電気化学的にナトリウムイオンをナトリウム金属に還元するナトリウム金属負極と;正極液中に配置された正極を有する正極室と;正極液からナトリウム金属負極を分離するナトリウムイオン導電性電解質膜とから成る溶融ナトリウム二次電池であって、電池の作動時に前記ナトリウム金属負極が溶融して前記導電性電解質膜と接触し、かつ電池が約100°C~約170°Cの作動温度で機能することを特徴とする溶融ナトリウム二次電池。前記ナトリウムイオン導電性電解質膜がNaSICON型材料から成る請求項1に記載の電池。前記NaSICON型材料が多孔性層及び緻密機能層を有する複合膜から成る請求項2に記載の電池。前記正極液が、水酸化ナトリウムと、ホウ砂、グリセロール及び水から選択された物質とから成る請求項1に記載の電池。前記正極液が、グリセロール、並びにホウ砂、水酸化ナトリウム及び水から選択された物質から成る請求項1に記載の電池。前記正極液が、水酸化ナトリウム、ケイ酸ナトリウム、グリセロール、水、ホウ酸ナトリウム、ホウ砂、ホウ水素化ナトリウム、炭酸ナトリウム、リン酸ナトリウム、ナトリウムグリセロール、ヨウ化ナトリウム、エチレン及びプロピレンから選択された物質の組合せから成る請求項1に記載の電池。前記正極液が約4重量~約50重量の水酸化ナトリウムを含む請求項1に記載の電池。前記電池が作動温度約100°C~約150°Cで機能する請求項1に記載の電池。前記電池が作動温度約110°C~約130°Cで機能する請求項1に記載の電池。前記正極がオキシ水酸化ニッケル及び水酸化ニッケルから成る請求項1に記載の電池。放電中に電気化学的に酸化されてナトリウムイオンを放出するとともに、再充電中に電気化学的にナトリウムイオンをナトリウム金属に還元するナトリウム金属負極と;水性正極液中に配置された正極を有する正極室と;正極液からナトリウム金属負極を分離するNaSICON型ナトリウムイオン導電性電解質膜とから成る溶融ナトリウム再充電可能電池であって、電池の作動時に前記ナトリウム金属負極が溶融して前記導電性電解質膜と接触し、かつ電池が約100°C~約150°Cの作動温度で機能することを特徴とする溶融ナトリウム再充電可能電池。前記正極液が約4重量~約50重量の水酸化ナトリウムを含む請求項11に記載の電池。前記電池が作動温度が約110°C~約130°Cで機能する請求項11に記載の電池。前記正極がオキシ水酸化ニッケル及び水酸化ニッケルから成る請求項11に記載の電池。前記正極液が、約0重量~約50重量の水酸化ナトリウムと、約0重量~約96重量のグリセロールと、約0重量~約45重量のホウ砂と、約0重量~約93重量の水とを含む、請求項11に記載の電池。放電中に電気化学的に酸化されてナトリウムイオンを放出するとともに、再充電中に電気化学的にナトリウムイオンをナトリウム金属に還元するナトリウム金属負極と、正極液中に配置された正極を有する正極室と、正極液からナトリウム金属負極を分離するナトリウムイオン導電性電解質膜とから構成される溶融ナトリウム二次電池を作製する工程と;前記ナトリウム金属負極を、約100°C~約170°Cの温度に加熱して、該ナトリウム金属負極を溶融して前記ナトリウムイオン導電性電解質膜と接触させ、かつナトリウム金属負極を酸化してナトリウムイオンを放出させて、電池に電気を放電させる工程とからなることを特徴とする、溶融ナトリウム二次電池から電位を生成する方法。前記ナトリウムイオン導電性電解質膜がNaSICON型材料から成る請求項16に記載の方法。前記正極液が約4重量~約50重量の水酸化ナトリウムを含む請求項16に記載の方法。更に、前記ナトリウム金属負極を、約110°C~約130°Cの温度に保持する工程を有する、請求項16に記載の方法。更に、前記ナトリウム金属負極及び前記正極間に電位を通電付与することにより、該ナトリウム金属負極において電気化学的にナトリウムイオンをナトリウム金属に還元させることによって前記電池を再充電する工程を有する請求項16に記載の方法。前記正極液が、約0重量~約50重量の水酸化ナトリウムと、約0重量~約96重量のグリセロールと、約0重量~約45重量のホウ砂と、約0重量~約93重量の水とを含む請求項16に記載の方法。放電中に電気化学的に酸化されてナトリウムイオンを放出するとともに、再充電中に電気化学的にナトリウムイオンをナトリウム金属に還元する負極と;正極液中に配置された正極を有する正極室と;正極液から負極を分離するナトリウムイオン導電性電解質膜とから成る溶融ナトリウム二次電池であって、電池の作動時に前記負極が溶融して前記導電性電解質膜と接触し、かつ電池が約100°C~約170°Cの作動温度で機能することを特徴とする溶融ナトリウム二次電池。このように、溶融ナトリウム系再充電可能電池は入手可能であるが、斯かる電池には前記した問題点も存在する。従って、議論すべき技術の改良があり、更にある種の従来の溶融ナトリウム系再充電可能電池を他の溶融ナトリウム系再充電可能電池に代替すべき技術の改良が必要であろう。本発明は、約100°C~約170°Cの温度で機能する溶融ナトリウム二次電池又は再充電可能電池を提供する。該溶融ナトリウム二次電池は、何れの好適な構成部材を含んでいてもよく、特に限定されないが、幾つかの実施形態において、電池は、ナトリウム金属負極と、正極液中に配置された正極を含む正極と、物理的に正極液から負極を分離するナトリウムイオン導電性電解質膜とから成る。一般に、ナトリウム負極は一定量のナトリウム金属から成る。これに関し、電池を作動する際にナトリウム負極は液体状態または溶融状態である。ナトリウム負極は特に限定されないが、純粋ナトリウム試料またはナトリウム合金などの何れの好適なナトリウム種から構成されてもよい。特に限定されないが、幾つかの実施形態において、負極が実質的に純粋なナトリウム試料から構成される。正極室内の正極は、電池に所望の機能を発揮出来る範囲において好適な材料から構成される。特に限定されないが、幾つかの実施形態において、正極は、ワイヤー、フェルト、メッシュ、プレート、チューブ、フォーム又は他の好適な正極形態から成る。特に限定されないが、一実施形態において、正極は、ニッケル、オキシ水酸化ニッケルNiOOH、水酸化ニッケルNiOH2、硫黄複合物、硫黄塩化物などの硫黄ハロゲン化物、および/または他の好適な正極材料から成る。正極室内の正極液は、ナトリウムイオンを電解質膜に向かって又は電解質膜から伝導可能かつ電池に所望の機能を発揮させるいかなる好適な材料から構成されてもよい。幾つかの好適な正極液材料としては、特に限定されないが、例えば、水酸化ナトリウム、水、グリセロール、ホウ砂四ホウ酸ナトリウム10水和物、メタホウ酸ナトリウム四水和物、ホウ酸、ホウ水素化ナトリウム、ケイ酸ナトリウム、リン酸ナトリウム、リン酸水素ナトリウム、ナトリウムグリセロール、炭酸ナトリウム、ヨウ化ナトリウム、又は他のナトリウムハロゲン化物、エチレン、プロピレン、1つ以上のイオン性液、およびこれらの好適な組合せが挙げられる。特に限定しされないが、幾つかの場合では、正極液は水酸化ナトリウム水溶液から成る。ナトリウムイオン導電性電解質膜は、いかなる膜から構成されてもよくここで、膜とは、好適なタイプのセパレータを意味する、斯かる膜としては、ナトリウムイオンを選択的に搬送し、電池作動温度で安定であり、溶融ナトリウム及び正極液との接触時に安定であり、電池に所望の機能を果たさせ得る膜である。特に限定されないが、幾つかの実施形態では、電解質膜は実質的に不透水性のNaSICON型膜から成る。従って、斯かる実施形態では、不透水性電解質膜の使用により、正極液が、ナトリウム負極との接触時に激しい反応を起こす水溶液から構成されることが可能となる。電解質膜が、NaSICON型膜から成る場合、該膜は特に限定されないが、複合NaSICON膜等のいかなる好適な種類のNaSICON型膜から成ることが出来る。これに関し、特に限定されないが、該膜は、緻密NaSICON層および多孔性NaSICON層から成るか、又はNiO/NaSICONサーメット陶性合金層などのサーメット層を有する緻密NaSICON層から成る、公知又は新規な複合NaSICON膜から形成してもよい。前記の二次電池は、いかなる好適な作動温度で作動してもよい。特に限定されないが、幾つかの実施形態において、電池は、約98°C、約110°C、約120°C、約130°C、約150°C及び約170°Cから選択された高温の電池温度で機能放電又は充電する。特に限定されないが、幾つかの実施形態において、電池作動時に負極は約120°C±約10°Cの温度となる。幾つかの実施形態において、電池は約10psi~約30psiの圧力範囲に加圧されてもよい。一実施形態において、電池は約10psi~約15psiの圧力範囲に加圧されてもよい。これら本発明の特徴及び利点は、以下の記載及び添付特許請求の範囲から十分に明らかになり、また以下に述べる本発明の実施のよって教示され得る。前記および他の本発明の特徴および利点が得られる形態を容易に理解するため、以上概述された本発明のより詳細な内容を、添付図面に示された特定の実施形態を参照して以下に説明する。図面は、一定の正確なスケールで作製されたものでなく、単に本発明の幾つかの代表的な実施形態を例示するものであり、従って、これら実施形態は本発明の範囲を限定するものではないと理解すべきである。本発明は、添付図面を使用して、更なる特徴および詳細に関し以下に記載する。本発明の溶融ナトリウム二次電池又は再充電可能電池は約100°C~約170°Cの温度で機能する。本明細書を通じて参照される一実施形態、実施形態または同様の語句は、該実施形態に関して記載される特定の特徴、構造又は特性が、本発明の少なくとも一つの実施形態に包含されることを意味する。このように、本明細書を通じて記載される一実施形態において、実施形態においてまたは同様の語句は、必ずではないが、同一の実施形態に関するものとする。更に、以下の記載は、種々の構成部材の幾つかの実施形態及び実施例、並びに本発明の要旨に関するものであるが、記載された全実施形態及び実施例は、全ての点において、単なる例示であって、本発明を限定するものではない。更に、記載された本明細書の特徴、構造または特性は、一つ以上の実施形態において、いかなる好適な方法により組み合わせてもよい。以下に、ナトリウム負極、正極材、正極液、ナトリウムイオン導電性電解質膜等に関する好適な例示として多数の特定の詳細を、本発明の十分な理解のために記載する。しかしながら、関連技術における当業者に認識されるように、本発明は、当該特定の詳細の1つ以上が欠如する場合にも、他の方法、構成部材、材料などを使用して実施可能である。また、その他の例においては、公知の構造、材料または操作は、本発明要旨の不明瞭さを避けるため、図示または記載を差し控える。前述したように、二次電池は、放電および再充電が可能であり、本明細書では両状態での電池構成および方法について記載する。種々の形態における用語再充電は二回目以降の充電を意味するが、当業者により理解されるように、再充電に関する記載事項は、一回目又は初期充電にも有効かつ適用可能であり、又はその逆も可能である。このように、本明細書の目的に照らして、用語再充電recharge、再充電されるrecharged及び再充電可能rechargeableは、それぞれ、用語充電charge、充電されるcharged及び充電可能chargeableと互換可能とする。本発明は、約100°C~約170°Cの作動温度で機能する溶融ナトリウム二次電池を提供する。前記電池は、いかなる好適な部材から構成されてもよいが、図1で示す代表的実施形態では、溶融ナトリウム二次電池10は、ナトリウム金属負極20を有する負極室15と、正極液35中に配置された正極30を有する正極室25と、負極を正極液から分離するナトリウムイオン導電性電解質膜40と、第一端子45と、第二端子50とから成る。電池10のより十分な理解のため、電池機能の概略を以下に記載する。その記述の後に、図1に示す電池構成部材の詳細を記載する。溶融ナトリウム二次電池10の機能方法に関して、電池はいかなる好適方法でも機能可能である。一例として図1に例示するように、電池10が放電し、電子e-が負極20から例えば、第一端子45を経由して流出すると、ナトリウムが、負極20から酸化放出されてナトリウムイオンNaを形成する。図1に示すように、これらのナトリウムイオンは、それぞれナトリウム負極20からナトリウムイオン導電性膜40を経由して正極液35に搬送される。これと逆の例として、図2に示すように、電池10が再充電されて電子e-が充電器等の外部電源図示せずからナトリウム負極20に流入すると、図1に示すように電池10の放電時に起こる化学反応が逆転して生じる。即ち、ナトリウムイオンNaが、それぞれ正極液35から電解質膜40を経由して負極20に搬送され、負極においてナトリウムイオンが還元されてナトリウム金属が形成される。電池10の種々の構成部材に関しては、前述したように、電池は負極室15及び正極室25から成る。これに関し、2つの電極室はいかなる好適な形状でもよく、電池10に所望の機能を発揮させ得る他の好適な形状を有していてもよい。例えば、負極室および正極室は、管状、矩形状または他の好適な形状を有することが出来る。更に、2つの電極室は、互いに好適な空間的関係をもって配置することが可能である。例えば、図2に示すように、負極室15及び正極室25は、互いに隣接して配置してもよいが、他の実施形態図示せずにおいて、2つの電極室の内容物を電解質膜40及び隔壁によって分離状態に保持しながら、一方の電極室例えば負極室を、少なくとも部分的に他の電極室例えば、正極室内に配置することが出来る。電池10は、負極20として、電池10に所望の機能例えば、放電及び再充電を発揮させ得るいかなる好適なナトリウム負極20を有することが出来る。好適なナトリウム負極材料の幾つかの例としては、特に限定されないが、実質的に純粋なナトリウム試料および他の好適なナトリウム含有負極材料から成るナトリウム合金が挙げられる。しかしながら、ある種の実施形態において、負極は、実質的に純粋な一定量のナトリウムを含むか又は前記ナトリウムから形成される。斯かる実施形態において、純粋ナトリウムの融点は約98°Cであるので、ナトリウム負極は該温度を超える温度で溶融する。正極30に関して、電池10は、電池に所望の充放電機能を発揮できるいかなる好適な正極から構成されてもよい。例えば、正極は、ナトリウム系再充電可能電池システムで良好に使用されているいかなる正極材料から構成されてもよい。幾つかの実施形態において、正極は、ワイヤー、フェルト、プレート、チューブ、メッシュ、フォーム及び/又は他の好適な正極形態から成る。特に限定されないが、一実施形態において、正極は、ニッケルフォーム、水酸化ニッケルNiOH2、オキシ水酸化ニッケルNiOOH、硫黄複合物、硫黄塩化物等の硫黄ハロゲン化物、および/または他の好適な材料から成る。更に、これらの材料は、共存または組み合わせて存在させてもよい。例えば、好適な正極材料は、オキシ水酸化ニッケルNiOOH例えば、電池が少なくとも部分的に充電された場合及び水酸化ニッケルNiOH2例えば、電池が少なくとも部分的に放電された場合から構成されてもよい。また、ある種の実施形態において、正極は、オキシ水酸化ニッケルNiOOH正極から成る。理解されるように、十分に充電された場合にも、オキシ水酸化ニッケル正極は、ある量の水酸化ニッケルを含有する。特に限定されないが、正極30がオキシ水酸化ニッケルNiOOH正極から成り、負極20がナトリウムから成り、後述するように正極液35が水溶液から成る幾つかの実施形態でにおいて、負極および正極で起こる反応、並びに電池10が放電する際の全体反応は以下に例示する通りである。負極:Na⇔Na1e--2.71V正極:NiOOHH2O⇔NiOH2OH-0.52V全体:NaNiOOHH2O⇔NiOH2NaOH323V従って、前記電池10の幾つかの実施形態において、少なくとも理論上は、標準温度および圧力において約3.2V±0.5Vの電圧を発生させることが出来る。更に、正極30がオキシ水酸化ニッケルNiOOH正極から成り、負極20がナトリウムから成り、後述するように正極液35が水溶液から成る電池の充放電中に起こる全体反応の幾つかの例を以下に示す。放電:NiOOHH2ONa→NiOH2NaOH充電:NiOH2NaOH→NiOOHH2ONa正極液35に関し以下に説明する。正極液は、電池10に所望の機能を発揮させ得るいかなる好適なナトリウムイオン導電性材料から形成することが出来る。従って、幾つかの実施形態では、正極液は、後述する電解質膜40より高いナトリウムイオン導電性を有する。一実施形態では、正極液の導電性は、約25mS/cm~500mS/cmの範囲である。他の実施形態では、正極液の導電性は、約100mS/cm~300mS/cmの範囲である。更に他の実施形態では、正極液の導電性は、約150mS/cm~250mS/cmの範囲である。NaSICONの導電性は、約20mS/cm~60mS/cmの範囲である。また、NaSICONの導電性は、約30mS/cm~45mS/cmの範囲であってもよい。一実施形態では、例えば、NaSICONGYNaSICON材料;セラマテックインク社Ceramatec,Inc.製の導電性は、120°Cの温度において約56mS/cmである。他のNaSICON組成物は、同一温度で、異なる導電性を示す場合もある。当業者に認識されるように、導電性は、温度の関数として及びセラミック材料の種類によって変化する。正極液の好適な材料の幾つかの例としては、特に限定されないが、例えば、水酸化ナトリウムNaOH、グリセロール、水、ホウ砂、ケイ酸ナトリウム、ホウ酸ナトリウム、ホウ酸、ホウ水素化ナトリウム、リン酸ナトリウム、ナトリウムグリセロール、炭酸ナトリウム、ヨウ化ナトリウム又は他のナトリウムハロゲン化物、エチレン、プロピレン、これら物質のイオン性液、他の好適な液又は好適な組合せが挙げられる好適なイオン性液の詳細に関しては、2009年11月5日出願の米国特許出願公開第2011/0104526号;名称ナトリウムイオン導電性セラミックセパレータを有する常温再充電可能電池参照。例示される幾つかの実施形態では、正極液35は、以下の溶液の1つ以上から成る。即ち、水酸化ナトリウム及び水の組合せ、水酸化ナトリウム、ホウ砂及び水の組合せ、グリセロール及び水酸化ナトリウムの組合せ、グリセロール、水酸化ナトリウム及び水の組合せ、グリセロール及びホウ砂の組合せ、並びにホウ砂及び水の組合せが挙げられる。正極液中の種々の成分は、電池10に所望の機能を発揮させ得るいかなる好適な濃度で含有されてもよい。例えば、幾つかの実施形態では、正極液は、約0~約85重量例えば、約4~約50重量の水酸化ナトリウムと、約0~約96重量のグリセロールと、約0~約45重量のホウ砂と、約0~約93重量の水とから成る。一実施形態では、正極液は水中に約30~約75重量の四ホウ酸ナトリウムを含む。他の実施形態では、正極液は水中に約55~約65重量の四ホウ酸ナトリウムを含む。特に限定されないが、以下の表1に、好適な正極液の幾つかの例を示す。表1で示す正極液は、特定の濃度を有しているが、他の実施形態では、溶液中の水酸化ナトリウム、ホウ砂および/またはグリセロールの濃度は各々±10重量の範囲で変更可能であり、水またはグリセロール充填材の濃度は、種々変更可能である。幾つかの実施形態では、正極液35は、後述する電池作動温度より高い沸点を有する。斯かる実施形態では、正極液の沸点は、電池がその正極液により良好に作動可能であるように調整することが可能である。この場合、特に限定されないが、水性正極液の沸点を高める方法としては、正極液中の水酸化ナトリウム濃度を増加させる方法が挙げられる。この方法では、水性正極液は、電池を高温例えば、約170°Cまでの温度で機能するように改質することができる。沸点を高める他の方法としては、電池圧を増加させる方法が挙げられる。特に限定されないが、幾つかの実施形態では、電解質電池は、5~25psiの範囲に加圧された加圧電池から形成される。電池を25psiを超える圧力下で作動すると、扁平セラミックディスクに亀裂が入る恐れがある。しかしながら、セラミックをチューブ状に形成すれば、チューブ電池は、一般的に、より高い機械強度およびより大きな露出表面積を有するため、電池圧を、200psiまで増加させることができる。以下に、ナトリウムイオン導電性電解質膜40に関して説明する。当該膜は、ナトリウムイオンを選択的に搬送可能で、かつ電池10を非水性または水性正極液中で機能させ得るいかなる好適な材料から形成してもよい。幾つかの実施形態では、電解質膜は、NaSICON型ナトリウム超イオン導電性材料から成る。斯かる実施形態では、前記電池10での使用に好適な公知または新規なNaSICON型材料から形成されてもよい。NaSICON型組成物の幾つかの好適な例としては、特に限定されないが、Na3Zr2Si2PO12、Na1xSixZr2P3-xO12ここで、xは、1.6~2.4の数を示す、Y-添加NaSICONNa1xyZr2-yYySixP3-xO12又はNa1xZr2-yYySixP3-xO12-yここで、x=2、y=0.12及びFe-添加NaSICONNa3Zr2/3Fe4/3P3O12が挙げられる。ある種の実施形態では、NaSICON型膜は、Na3Si2Zr2PO12から成る。更に他の実施形態では、NaSICON型膜は、公知または新規な複合セメント担持NaSICON膜から成る。斯かる実施例では、複合NaSICON膜は特に限定されないが、NiO/NaSICON又はいかなる他の好適なセメント層からなる多孔性NaSICON層、及び緻密NaSICON層を含むいかなる好適な構成部材から成ることが出来る。更に他の実施形態では、NaSICON膜は、単斜晶系セラミックから成る。電池の電解質膜40がNaSICON型材料から成る場合、当該NaSICON型材料は、電池10に幾つかの有利な特性を付与することが出来る。一例では、NaSICON型材料は、ナトリウムβ-アルミナセラミック電解質セパレータと相違して、実質的に不透水性でありかつ水の存在下において安定である。従って、当該NaSICON型材料の使用により、電池は、ナトリウム負極20とは不適合な水性正極液などの正極液を含有することが可能となる。このように、電解質膜としてNaSICON型膜を使用することにより、電池は、広範囲の電池化学特性を有することが可能となる。NaSICON型膜に伴う有利な特性の他の例としては、斯かる膜がナトリウムイオンを選択的に搬送する一方、負極20と正極液35の混合を抑制することが出来る。従って、斯かる膜の使用により、電池の容量ロスを最小限に抑制し、常温下で比較的安定した寿命を付与することが出来る。端子45及び50に関しては、電池10は、特に限定されないが、1つ以上の電池等の外部回路と該電池10を電気的に接続するいかなる好適な端子を有していてもよい。この場合、端子は、いかなる好適な材料から形成してもよいし、いかなる好適な大きさの形状を有していてもよい。前記の構成部材に加えて、電池10は、任意にいかなる他の好適な構成部材を有することが出来る。特に限定されないが、例えば、図2は、電池10が熱管理システム55を有する実施形態を示す。斯かる実施形態では、電池は、当該電池を好適な作動温度範囲に保持し得るいかなる好適なタイプの熱管理システムを有していてもよい。斯かる熱管理システムの幾つかの例としては、特に限定されないが、ヒーター、1つ以上の温度センサー及び適当な温度制御回路が挙げられる。前記電池10は、いかなる好適な作動温度で機能してもよい。換言すれば、電池が放電および/または再充電する時、ナトリウム負極はいかなる好適な温度を有していてもよい。幾つかの実施形態では、電池は約120°C、約130°C、約150°C及び約170°Cから選択された高温作動温度で機能する。更に、斯かる実施形態では、電池が作動する際、負極温度は約120°C、約115°C、約110°C及び約100°Cから選択された低温に保持される。幾つかの実施形態では、電池が作動する際、負極温度は約100°C~約150°Cの範囲にある。他の実施形態では、電池は約100°C~約130°Cの作動温度範囲で機能する。更に他の実施形態では、電池が作動する際、負極温度は約120°C±10°Cの範囲にある。電池10の前記利点に加えて、前記電池は、幾つかの他の有利な特性を有することが出来る。例えば、約100°C~約150°Cの温度範囲で作動が可能であることによって、電池10は、従来の溶融ナトリウム再充電可能電池の作動温度より十分に低温の温度範囲で作動することが出来る。従って、前記電池は、電池作動時に電池を加熱および/または電池から熱を放出するために要するエネルギーを抑制することが出来、使用および取扱い時の危険を抑制でき、かつ環境により優しい電池を提供することが出来る。以下の実施例では、本発明の要旨および請求の範囲内の種々の実施態様を例示する。しかし、以下の実施例は、単に例示であって、本発明に従って考案された本発明の多数の実施形態の総体的または完全な記載ではないと理解すべきである。実施例1:本実施例では、ナトリウム負極20と水酸化ナトリウムを50重量の濃度で含む水溶液から成る正極液35とから成る電池10の一実施形態を作製した。次いで、電池を加熱するとナトリウム負極は溶融した。電池を約120°C作動温度で作動しながら、電池の電位ボルトを約24時間測定した。試験結果を図3に示す。具体的には、図3に示すように、電池作動時に、電池は長時間にわたってほぼ1.6Vまでの電圧を供給可能であった。測定の結果、この電池の開回路電圧は1.75Vであった。開回路電圧が、理論電圧3.23Vよりかなり低い理由は、使用された正極材がNiOOHでなかったためであった。本発明に記載の電池に関しては、全容量mAhrは記録されなかった。最終サイクルの放電電流は1mA/cm2に増加した。実施例2:別の実施例では、NaSICON型電解質膜が溶融ナトリウム負極20を有する前記電池10内で安定であることを示すために、ナトリウム負極、NaSICON型膜即ち、Na3Zr2Si2PO12からなる膜、及び溶融ナトリウムから成る電池の一実施形態を作製した。次いで、112°Cの作動温度および約50mA/cm2の制御電流密度で約1650時間電池を作動させた。更に、作動時間の間、NaSICONを約200回電池サイクルに供した。この試験は、溶融ナトリウムの存在下でのNaSICONの使用の実効性を示すものである。図4及び5に実施例2の試験結果を示す。具体的には、図4は作動時間1650時間における電池の試験用実施態様の測定電圧を示す。この場合、図4で示すように、最初の約200時間経過後に溶融Na/NaSICON境界の界面抵抗が改良され、電池電圧が減少したこの界面抵抗は、湿潤特性の改良を示す。更に、最終の100時間の電池作動を示す図5では、その最終の100時間の電池作動の間、電池電圧サイクルは、実質的に均一に保持されていた。従って、実施例2では、NaSICON型膜を有する溶融ナトリウム二次電池が良好に機能し、かつNaSICON型膜が溶融ナトリウムの存在下にも長時間比較的安定であることが示される。実施例3:本実施例では、ナトリウム負極20及びNiCOOH正極30を含む前記電池10の一実施形態が作製された。厚さ約1mm及び直径約1インチのNaSICON膜により負極室と正極室とを分離した。正極液35はホウ砂を約30重量の濃度で含有する水溶液から調製した。次いで、電池を加熱してナトリウム負極を溶融させた。電池は充電前の約1時間作動温度に保持した。電池は15mAの一定電流で充電した。電池は約120°Cの作動温度および約16psiの外圧下で作動した。図6は、温度120°C、電流15mAで4時間測定された初期充電曲線を示す。溶融ナトリウム作動温度におけるNiCOOH電極に関する公知文献が存在しない。それゆえ、NiCOOH電極が高作動温度で如何に挙動するかを理解するために、電池は種々の試験手順に従って、池サイクルに供した。初期充電は一定電流で行った。この方法では、各所定時間行われるサイクル数を限定したが、それは必ずしもニッケル電極に対する最良のものではない。充電方式を作製する際に考慮すべき2つの要因が存在する。第1の要因は、ニッケル電極において当該電極材料の大部分がNiOH2の形である時、充電開始時に最大抵抗を示し、当該電極が充電終了時に最も酸素を発生しやすいことである。これら両事項を考慮すると、充電は段階的に行うことが望ましい。第2の要因は充電段階の終端である。充電終了を決定するために多くの方法が存在する。これらの方法としては、充電電圧終端、容量限界クーロン計数、-dV/dt、温度及び圧力限界などを利用した方法などが挙げられる。図7は、サイクル6及び7の充電曲線上の充電長の僅かな変化を示す。これらサイクルは、構造は同一であるが、期間で互いに相違する。サイクル6及び7で示すように、30を僅かに超える充電の増加に対し、放電容量は単に15増加となる。水酸化ニッケル電極が高温において電荷受容性に劣ることは広く確立されている。図7で示す結果はこの傾向を反映している。高温フォーミュレーション、ニッケル電極上への圧縮の増加などの、材料利用を増加させる幾つかのオプションも存在する。これらの改良は、中点充電電圧及び酸素放出電位間のギャップを増加させ、電荷受容性の改良に繋がる。電池サイクル時には、抵抗の重大な増加が見られる。オキシ水酸化ニッケル電極の抵抗が経時に伴って増加する理由は多数存在する。この場合、2つの理由が最も可能性が高いと思われる。1つの可能性は、ニッケル電極がサイクル中に物理的劣化を起こすことである。従来のNiMH電池で使用されるようなニッケル電極は、高熱、非圧縮または過剰電解質下では、通常電池サイクルを実行できない。図8は、サイクル6及び7の放電曲線を示す。各サイクルの容量増加に伴って、電池抵抗の急激な増加が見られる。表2に、本実施例で使用されたNaSICON電解質膜を有するNa/NiOOH電池のサイクル寿命を示す。放電サイクルは、ほぼC/2.25レートに相当する20mAhを決して超えない。電池の主な目的は、将来の試験のプログラムベースラインを作製することであった。このため、サイクル14~16として10mA放電試験を行った。電池は、当該レートにおいて放電不能であったので使用不可と考えられた。電池を分解したところ、電池アゼンブリの各半体の外側または2つの半体間に漏電通路は観察されなかった。しかしながら、ナトリウム半体を分解したところ、大部分が白粉状固体と化した反応が、明らかに観測された。本実施例は、NaSICON型材料などのナトリウムイオン導電性電解質膜を使用した低温溶融ナトリウム二次電池の有効性を示す。更に、溶融ナトリウム電池の高温設定におけるオキシ水酸化ニッケル及び水酸化ニッケル正極の作動性能を示す。実施例4:上記実施例3で記載したように、120°Cで作動させたNa/NiOOH電池の性能と、室温で作動させたニッケル金属水素化物NiMHとを比較した。NiMH電池は、市販の未使用金属水素化物電池から金属水素化物負極を使用して構成した。NaSICON電解質膜は、実施例3の電池で使用したものと同一の組成、サイズ及び厚さを有するものを使用した。正極としては、実施例3のNiOH2カソードと同様の理論容量を有する新規に作成したNiOH2電極を用いた。35重量NaOH溶液を負極室および正極室の両方に添加した。電池は室温で作動させた。図9は、120°Cで作動させた実施例3のNa/NiOOH電池の充放電サイクルと、室温で作動させたNiMH電池の充放電サイクルとの比較を示す。電池容量の2分の1レートであるC/2レートで電池の放電を行った。本実施例は、溶融ナトリウム電池の高温設定におけるオキシ水酸化ニッケル及び水酸化ニッケル正極の作動性能を示す。予想されるように、溶融ナトリウム電池は、室温作動電池に比較して、より高い電力かつより低い容量で作動した。より高い電力は、より高い作動電圧に起因すると思われる。より低い容量は、充電条件において、近接した酸素放出電位のため、電池の十分な充電が不可能なためと考えられる。本発明の特定の実施形態及び実施例に関して例示及び記載したが、多数の改良が、本発明の精神から重大に逸脱することなく可能であり、本発明の保護範囲は、以下の請求の範囲によってのみ規定される。"